(57)【要約】【課題】表面に皺の発生が抑えられ、外観に優れた状態で立体的な対象物を被覆することができる車両内装用表皮材料を提供する。【解決手段】天然皮革又は合成皮革を用いた車両内装用表皮材料であって、せん断剛性値が20[gf/(cm・degree)]以上56[gf/(cm・degree)]以下、曲げ剛性値が1.6[gf・cm2/cm]以上2.5[gf・cm2/cm]以下、引っ張り歪みが7.5[％]以上10[％]以下となる条件を全て満たすことを特徴とする。これにより、表面に皺の発生が抑えられ、外観に優れた状態で立体的な対象物を被覆することができる。【選択図】図１
2019131188.tif 000002
【特許請求の範囲】
【請求項１】
天然皮革又は合成皮革を用いた車両内装用表皮材料であって、
せん断剛性値が20[gf/(cm・degree)]以上56[gf/(cm・degree)]以下、
曲げ剛性値が1.6[gf・cm2/cm]以上2.5[gf・cm2/cm]以下、
引っ張り歪みが7.5[％]以上10[％]以下
となる条件を全て満たすことを特徴とする車両内装用表皮材料。
【請求項２】
前記合成皮革は、ポリ塩化ビニルの発泡層を有することを特徴とする請求項１記載の車両内装用表皮材料。
【請求項３】
前記合成皮革は、表面側にポリ塩化ビニルのトップ層を有することを特徴とする請求項１又は２記載の車両内装用表皮材料。
【請求項４】
前記合成皮革は、裏面側に基布を有することを特徴とする請求項１から３のいずれか一項に記載の車両内装用表皮材料。
【発明の詳細な説明】
【技術分野】
【０００１】
本発明は、車両用シートその他の車両内装の表皮として使用される車両内装用表皮材料に関する。
【背景技術】
【０００２】
車両内装用表皮材料としては、本皮、人造皮革、布等が多く使用されている。
特許文献１では、車両内装用表皮材料として、織物からなる表皮材とその裏面に積層されたポリウレタンフォームシートからなる裏打ち材とを備え、織物の繊度を規定することにより軽量化と耐久性の双方の向上を実現していた。
【先行技術文献】
【特許文献】
【０００３】
【特許文献１】特開２０１３−２２０５９３号公報
【発明の概要】
【発明が解決しようとする課題】
【０００４】
上記従来の車両内装用表皮材料は、表面に織物を用いているので、糸の種類や織り方、織りの密度等により、その特性を比較的容易に調整可能である。
一方、本皮や人造皮革を車両内装用表皮材料として用いた場合には、車両内装に要求される立体形状に合わせて表面を被覆する場合に、視覚的に良好な仕上がりが要求されるが、織物のように各種特性の調整が容易ではないことから、その要求に答えることは困難であった。
【０００５】
本発明は、外観に優れた状態で立体形状の対象物を被覆することができる車両内装用表皮材料を提供することをその目的とする。
【課題を解決するための手段】
【０００６】
請求項１記載の発明は、
天然皮革又は合成皮革を用いた車両内装用表皮材料であって、
せん断剛性値が20[gf/(cm・degree)]以上56[gf/(cm・degree)]以下、
曲げ剛性値が1.6[gf・cm2/cm]以上2.5[gf・cm2/cm]以下、
引っ張り歪みが7.5[％]以上10[％]以下
となる条件を全て満たすことを特徴とする。
【０００７】
請求項２記載の発明は、請求項１記載の車両内装用表皮材料おいて、
前記合成皮革は、ポリ塩化ビニルの発泡層を有することを特徴とする。
【０００８】
請求項３記載の発明は、請求項１又は２記載の車両内装用表皮材料において、
前記合成皮革は、表面側にポリ塩化ビニルのトップ層を有することを特徴とする。
【０００９】
請求項４記載の発明は、請求項１から３のいずれか一項に記載の車両内装用表皮材料において、
前記合成皮革は、裏面側に基布を有することを特徴とする。
【発明の効果】
【００１０】
請求項１記載の発明は、せん断剛性値、曲げ剛性値、引っ張り歪みの三つの特性について全てを好適な前述した数値範囲内とすることにより、皺の発生を抑え、外観に優れた状態で立体的な対象物の表面を被覆することが可能な車両内装用表皮材料を提供することが可能である。
【００１１】
請求項２記載の発明は、合成皮革がポリ塩化ビニルの発泡層を有するので、発泡倍率を適宜調節することにより、せん断剛性値や曲げ剛性値を適正な範囲内に調整することが可能となる。
【００１２】
請求項３記載の発明は、合成皮革が表面側にポリ塩化ビニルのトップ層を有するので、表面の保護を図ると共に、外観に対する装飾等の加工が容易となり、耐久性及び装飾性を向上させることが可能となる。
【００１３】
請求項４記載の発明は、合成皮革が裏面側に基布を有するので、基布の特性に応じて引っ張り歪みを適正な範囲内に調整することが可能となる。
【図面の簡単な説明】
【００１４】
【図１】本実施形態としての合成皮革を用いた車両内装用表皮材料の断面図である。
【図２】車両内装用表皮材料の引っ張り歪みの測定方法の説明図である。
【図３】車両内装用表皮材料のせん断剛性値の測定方法の説明図である。
【図４】車両内装用表皮材料の曲げ剛性値の測定方法の説明図である。
【図５】車両内装用表皮材料の比較試験結果を示す図表である。
【発明を実施するための形態】
【００１５】
以下に、本発明を実施するための好ましい形態について図面を用いて説明する。但し、以下に述べる実施形態には、本発明を実施するために技術的に好ましい種々の限定が付されているが、発明の範囲を以下の実施形態及び図示例に限定するものではない。
【００１６】
図１は、本実施形態としての合成皮革を用いた車両内装用表皮材料１０の断面図である。
図示のように、車両内装用表皮材料１０は、裏地となる基布１と、当該基布１の上に形成されたＰＶＣ（ポリ塩化ビニル）の発泡層２と、発泡層２の上に形成された表地となるＰＶＣのトップ層３とからなる三層構造を有している。
上記車両内装用表皮材料１０は、例えば、車両用シートの表面の被覆材として、或いは、車両内の内装の表皮材として使用され、使用の際には、トップ層３が表面側に向けられる。
【００１７】
上記基布１は、ポリエステルの糸による両面メリヤス編みで形成されており、車両内装用表皮材料１０の全体の厚さ1.1[mm]に対して基布１の厚さは0.3[mm]、1平方メートル当たりの重量が100[g]となっている。
発泡層２は、可塑剤が添加されたＰＶＣを原料とし、発泡処理が行われて形成されている。
トップ層３は、可塑剤が添加されたＰＶＣを原料とし、発泡処理は行われていない。
【００１８】
車両内装用表皮材料１０としては、上記合成皮革に加えて天然皮革も含まれるが、これらの皮革類は、せん断剛性値、曲げ剛性値、引っ張り歪みの三つの特性がそれぞれに規定された数値範囲内となる場合に、立体形状の表面を被覆する車両内装用表皮材料１０が、立体形状の表面の曲面に滑らかに追従して変形し且つ密着し、皺等の発生が抑制される。
【００１９】
ここで、上記各特性値の計測方法について説明する。なお、以下の説明では、合成皮革からなる車両内装用表皮材料１０を試料とする場合を説明するが、天然皮革の場合も全く同じ方法で計測される。
また、この下記の計測方法は、川端季雄著「風合い評価の標準化と解析（第２版）」風合い計量と規格化研究会、日本繊維機械学会発行の記載を参考としているが、この文献は主に布の風合い評価を前提としているので、皮革の計測に当たっては、試料の寸法等を修正している。
【００２０】
まず、引っ張り歪みは、図２に示すように、上記車両内装用表皮材料１０を幅20[cm]の帯状とした試料の両端部をそれぞれチャックＣ，Ｃで挟持する。この時、チャックＣとチャックＣとの間は5[cm]の隙間を確保して、幅20[cm]、長さ5[cm]の範囲の車両内装用表皮材料１０に対してその長さ方向に生じる引っ張り歪みを測定する。
二つのチャックＣ，Ｃは一方が固定され、他方が一方に対して離間する方向（車両内装用表皮材料１０の平面に平行であって幅方向に直交する方向）に引っ張り荷重Ｆが加えられる。即ち、図２において下側のチャックＣが固定され上側のチャックＣが上方に移動する。引っ張り荷重Ｆは、0から最大500[gf/cm]まで徐々に増やしながら付加され、歪みの速度は4.00×10-3/secを維持する。
そして、最大引っ張り荷重の500[gf/cm]に達したときの引っ張り方向の歪み量を測定し、元の長さに対する比率を百分率で算出した値を引っ張り歪みεmとする。
【００２１】
せん断剛性値は、図２の場合と同じように、引っ張り歪みと同じ幅20[cm]の車両内装用表皮材料１０の試料を5[cm]の隙間を確保してチャックＣ，Ｃで両端を挟持する。そして、図３に示すように、二つのチャックＣ，Ｃに対して、一方が他方に対して離間する方向（車両内装用表皮材料１０の平面に平行であって幅方向に直交する方向）に一定の引っ張り荷重Ｗ（=10[gf/cm]）を加えつつ、せん断ずり速度を0.417[mm/sec]に保つように幅方向にせん断荷重ＦSを加え、当該荷重ＦSと車両内装用表皮材料１０に生じるせん断角度φ[°（degree）]の変化を測定する。
そして、横軸をせん断角度φ、縦軸をせん断荷重ＦSとして、測定に基づくせん断角度φとせん断荷重ＦSとの関係を示す曲線を描く。さらに、当該曲線上の、せん断角度φ=0.5[°（degree）]の点とせん断角度φ=5[°（degree）]の点とを直線で結び、当該直線の傾きをせん断剛性値Ｇとして算出する。
【００２２】
曲げ剛性値は、図４に示すように、幅4[cm]、長さ20[cm]の車両内装用表皮材料１０の幅方向両端部をそれぞれ全長に渡って保持すると共に、当該両端部をそれぞれ車両内装用表皮材料１０の長さ方向に沿った回転軸回りに互いに逆回転で曲げモーメントＭを付加し、変形速度を0.5[cm-1/sec]とする等速度曲率の純曲げを行う。この時の曲げ方向は、車両内装用表皮材料１０におけるトップ層３側（表面側）が凸となる方向とする。
そして、この時の曲率Ｋ［cm-1］と曲げモーメントＭ[gf・cm/cm]の変化を計測し、横軸を曲率Ｋ［cm-1］、縦軸を曲げモーメントＭ[gf・cm/cm]として、側手に基づく曲率Ｋと曲げモーメントＭとの関係を示す曲線を描く。さらに、当該曲線上の、曲率0.5［cm-1］の点と5［cm-1］の点とを直線に結び、当該直線の傾きを単位長さ当たりの曲げ剛性値Ｂとして算出する。
【００２３】
上記計測方法によって得られたせん断剛性値、曲げ剛性値、引っ張り歪みの三つの特性における好適な数値範囲は以下の通りである。
せん断剛性値：20[gf/(cm・degree)]以上56[gf/(cm・degree)]以下
曲げ剛性値  ：1.6[gf・cm2/cm]以上2.5[gf・cm2/cm]以下
引っ張り歪み：7.5[％]以上10[％]以下
【００２４】
せん断剛性値、曲げ剛性値、引っ張り歪みの全てがそれぞれについて定められた上記数値範囲となる場合に、合成皮革を用いた車両内装用表皮材料１０は、立体形状の表面の曲面に追従して変形し密着すると共に、皺の発生が十分に低減された状態で立体形状を被覆することができる。なお、合成皮革に限らず天然皮革からなる車両内装用表皮材料についても同じ数値範囲の条件で、立体形状の曲面に追従して皺を十分に低減されて立体形状を被覆することができる。
【００２５】
合成皮革を用いた車両内装用表皮材料１０では、せん断剛性値と曲げ剛性値については、発泡層２のＰＶＣの発泡倍率に応じてこれらの特性値を調整することができる。即ち、発泡倍率を高く調整すると、発泡層２が疎となってせん断剛性値は低くなるが、発泡層２は厚くなるので曲げ剛性値は高くなる。また、発泡倍率を低く調整すると、発泡層２が密となってせん断剛性値は高くなるが、発泡層２は薄くなって曲げ剛性値は低くなる。
また、引っ張り歪みは、基布１の糸の種類、糸の太さ、糸の編み方、密度等により調整することができる。
【００２６】
また、天然皮革を用いた車両内装用表皮材料１０は、クロム鞣しやタンニン鞣し等の鞣しの種別や、鞣しを行う際の各種の条件の選択により、せん断剛性値、曲げ剛性値及び引っ張り歪みの調整を行うことができる。
【実施例１】
【００２７】
次に、せん断剛性値、曲げ剛性値、引っ張り歪みの三つの特性について全て好適な数値範囲となる車両内装用表皮材料１０の実施例１〜３と一部又は全部の特性について好適な数値範囲外となる車両内装用表皮材料の比較例１〜８とより比較試験を行った結果を図５の図表に示す。
この比較試験では、車両用シートの表面を各実施例及び各比較例の車両内装用表皮材料により被覆した場合の外観評価を行った。外観評価は、車両用シートの前面又は後面と側面との境界部分における皺の発生数に応じて三段階での評価を行った。即ち、皺の発生数が少ないほど車両内装用表皮材料として優良であり、図５では、皺がない場合を「○」、皺が発生した場合を「×」とした。
また、図５に記載された各特性値が、前述した好適な数値範囲内である場合には数値の隣にカッコ書きで「〇」を併記し、前述した好適な数値範囲外である場合には数値の隣にカッコ書きで「×」を併記した。
【００２８】
実施例１は、前述した基布１とＰＶＣの発泡層２とＰＶＣのトップ層３からなる三層構造の合成皮革であり、せん断剛性値：40[gf/(cm・degree)]、曲げ剛性値：2.4[gf・cm2/cm]、引っ張り歪み：8.4[％]でいずれも好適な数値範囲内となる特性の車両内装用表皮材料１０である。
【００２９】
実施例２は、天然皮革であり、せん断剛性値：37.6[gf/(cm・degree)]、曲げ剛性値：1.6[gf・cm2/cm]、引っ張り歪み：8.8[％]でいずれも好適な数値範囲内となる特性の車両内装用表皮材料１０である。
なお、天然皮革を使用した各実施例及び各比較例では、いずれも天然皮革として牛革を使用している。
【００３０】
実施例３は、天然皮革であり、せん断剛性値：41.8[gf/(cm・degree)]、曲げ剛性値：2.12[gf・cm2/cm]、引っ張り歪み：8.08[％]でいずれも好適な数値範囲内となる特性の車両内装用表皮材料１０である。
【００３１】
比較例１は、基布とＰＶＣの発泡層とＰＶＣのトップ層からなる三層構造であって、基布の諸条件と発泡層の発泡倍率とが実施例１と異なる合成皮革であり、せん断剛性値：36[gf/(cm・degree)]、曲げ剛性値：4[gf・cm2/cm]、引っ張り歪み：6.2[％]で、曲げ剛性値と引っ張り歪みとが好適な数値範囲外となる特性の車両内装用表皮材料である。
【００３２】
比較例２は、天然皮革であり、せん断剛性値：38.9[gf/(cm・degree)]、曲げ剛性値：3.5[gf・cm2/cm]、引っ張り歪み：5.3[％]で、曲げ剛性値と引っ張り歪みとが好適な数値範囲外となる特性の車両内装用表皮材料である。
【００３３】
比較例３は、天然皮革であり、せん断剛性値：35.7[gf/(cm・degree)]、曲げ剛性値：1.15[gf・cm2/cm]、引っ張り歪み：11.3[％]で、曲げ剛性値と引っ張り歪みとが好適な数値範囲外となる特性の車両内装用表皮材料である。
【００３４】
比較例４は、基布と熱可塑性ウレタン樹脂とこれらの間の接着層からなる三層構造の合成皮革であり、せん断剛性値：26[gf/(cm・degree)]、曲げ剛性値：1.3[gf・cm2/cm]、引っ張り歪み：9.3[％]で、曲げ剛性値のみが好適な数値範囲外となる特性の車両内装用表皮材料である。
【００３５】
比較例５は、基布と熱硬化性ウレタン樹脂とこれらの間の接着層からなる三層構造の人造皮革であり、せん断剛性値：17.5[gf/(cm・degree)]、曲げ剛性値：0.6[gf・cm2/cm]、引っ張り歪み：7.6[％]で、せん断剛性値と曲げ剛性値とが好適な数値範囲外となる特性の車両内装用表皮材料である。
【００３６】
比較例６は、天然皮革であり、せん断剛性値：62.5[gf/(cm・degree)]、曲げ剛性値：4.9[gf・cm2/cm]、引っ張り歪み：4[％]で、全ての特性値が好適な数値範囲外となる特性の車両内装用表皮材料である。
【００３７】
比較例７は、天然皮革であり、せん断剛性値：55.8[gf/(cm・degree)]、曲げ剛性値：4[gf・cm2/cm]、引っ張り歪み：5[％]で、曲げ剛性値と引っ張り歪みとが好適な数値範囲外となる特性の車両内装用表皮材料である。
【００３８】
比較例８は、天然皮革であり、せん断剛性値：32.5[gf/(cm・degree)]、曲げ剛性値：2.5[gf・cm2/cm]、引っ張り歪み：7[％]で、引っ張り歪みのみが好適な数値範囲外となる特性の車両内装用表皮材料である。
【００３９】
せん断剛性値、曲げ剛性値、引っ張り歪みの三つの特性について全て好適な数値範囲となる車両内装用表皮材料１０の実施例１〜３については、合成皮革、天然皮革である場合を問わず、いずれも皺が生じることなく対象物となる車両用シートを被覆することができた。
一方、せん断剛性値、曲げ剛性値、引っ張り歪みの三つの特性の一部又は全部について好適な数値範囲となる条件が整わない各比較例１〜８の場合には、合成皮革、天然皮革である場合を問わず、いずれも対象物となる車両用シートを被覆したときに皺が発生した。
特に、比較例４及び比較例８は、三つの特性の内の二つが好適な数値範囲となっていたが皺の発生を抑えることができず、三つの特性が全て好適な数値範囲となることが必須であることが確認された。
【００４０】
以上のように、せん断剛性値、曲げ剛性値、引っ張り歪みの三つの特性について全てが前述した好適な数値範囲内となる車両内装用表皮材料１０は、合成皮革、天然皮革いずれの場合も、皺の発生を抑え、外観に優れた状態で立体的な対象物の表面を被覆することが可能である。
【００４１】
また、合成皮革からなる車両内装用表皮材料１０は、ＰＶＣの発泡層２を有するので、発泡倍率を適宜調節することにより、せん断剛性値や曲げ剛性値を適正な範囲内に調整することが可能となる。
さらに、合成皮革からなる車両内装用表皮材料１０は、表面側にＰＶＣのトップ層３を有するので、表面の保護を図ると共に、外観に対する装飾等の加工が容易となり、耐久性及び装飾性を向上させることが可能となる。
また、合成皮革からなる車両内装用表皮材料１０は、裏面側に基布１を有するので、基布１の特性に応じて引っ張り歪みを適正な範囲内に調整することが可能となる。
【００４２】
［その他］
前述した実施例では、車両用シートの被覆を例示したが、これにかぎらず、車内のシート以外の部位に用いる場合でも好適に被覆することができる。
【符号の説明】
【００４３】
１  基布
２  発泡層
３  トップ層
１０  車両内装用表皮材料
【図１】
2019131188.tif 000003
【図２】
2019131188.tif 000004
【図３】
2019131188.tif 000005
【図４】
2019131188.tif 000006
【図５】
2019131188.tif 000007
【手続補正書】
【提出日】令和1年5月22日(2019.5.22)
【手続補正２】
【補正対象書類名】明細書
【補正対象項目名】０００１
【補正方法】変更
【補正の内容】
【０００１】
本発明は、車両用シートその他の車両内装の表皮として使用される車両内装用表皮材料、その製造方法及び車両用シートに関する。
【手続補正３】
【補正対象書類名】明細書
【補正対象項目名】０００５
【補正方法】変更
【補正の内容】
【０００５】
本発明は、外観に優れた状態で立体形状の対象物を被覆することができる車両内装用表皮材料、その製造方法及び車両用シートを提供することをその目的とする。
【手続補正４】
【補正対象書類名】明細書
【補正対象項目名】０００６
【補正方法】変更
【補正の内容】
【０００６】
請求項１記載の発明は、
天然皮革又は合成皮革を用いた車両内装用表皮材料であって、
せん断剛性値が20[gf/(cm・degree)]以上56[gf/(cm・degree)]以下、
曲げ剛性値が1.6[gf・cm2/cm]以上2.5[gf・cm2/cm]以下、
引っ張り歪みが8.08[％]以上8.8[％]以下
となる条件を全て満たすことを特徴とする。
【手続補正５】
【補正対象書類名】明細書
【補正対象項目名】０００９
【補正方法】変更
【補正の内容】
【０００９】
請求項４記載の発明は、請求項１から３のいずれか一項に記載の車両内装用表皮材料において、
前記合成皮革は、裏面側に基布を有することを特徴とする。
請求項５記載の発明は、請求項４に記載の車両内装用表皮材料において、
前記基布は、ポリエステルの糸による両面メリヤス編みで形成されていることを特徴とする。
請求項６記載の発明は、
天然皮革又は合成皮革を用いた車両内装用表皮材料であって、
せん断剛性値が20[gf/(cm・degree)]以上56[gf/(cm・degree)]以下、
曲げ剛性値が1.6[gf・cm2/cm]以上2.5[gf・cm2/cm]以下、
引っ張り歪みが8.08[％]以上8.8[％]以下
となる条件を全て満たし、
前記合成皮革は、ポリ塩化ビニルの発泡層と、表面側に配されたポリ塩化ビニルのトップ層と、を有し、
前記発泡層は、可塑剤が添加されたポリ塩化ビニルを原料とし、発泡処理が行われて形成されており、
前記トップ層は、可塑剤が添加されたポリ塩化ビニルを原料とし、発泡処理が行われていないことを特徴とする。
請求項７記載の発明は、
天然皮革又は合成皮革を用いた車両内装用表皮材料であって、
せん断剛性値が37.6[gf/(cm・degree)]以上41.8[gf/(cm・degree)]以下、
曲げ剛性値が2.12[gf・cm2/cm]以上2.4[gf・cm2/cm]以下、
引っ張り歪みが8.4[％]以上8.8[％]以下
となる条件を全て満たすことを特徴とする。
請求項８記載の発明は、車両用シートにおいて、
前述の請求項１から７のいずれか一項に記載の車両内装用表皮材料を表皮として使用したことを特徴とする。
請求項９記載の発明は、
請求項５に記載の車両内装用表皮材料の製造方法であって、
前記合成皮革の引っ張り歪みは、前記基布の糸の種類、糸の太さ、糸の編み方、密度により調整されることを特徴とする。
請求項１０記載の発明は、
請求項１に記載の車両内装用表皮材料の製造方法であって、
前記天然皮革は、クロム鞣しやタンニン鞣しの鞣しの種別や、鞣しを行う際の各種の条件の選択により、せん断剛性値、曲げ剛性値及び引っ張り歪みの調整が行われることを特徴とする。
請求項１１記載の発明は、
せん断剛性値が20[gf/(cm・degree)]以上56[gf/(cm・degree)]以下、
曲げ剛性値が1.6[gf・cm2/cm]以上2.5[gf・cm2/cm]以下、
引っ張り歪みが8.08[％]以上8.8[％]以下
となる条件を全て満たす、天然皮革又は合成皮革を用いた車両内装用表皮材料の製造方法であって、
前記合成皮革のせん断剛性値及び曲げ剛性値を調整するために、前記合成皮革が有するポリ塩化ビニルの発泡層の発泡倍率を高くする場合には前記発泡層の厚さを厚くし、前記発泡層の発泡倍率を低くする場合には前記発泡層の厚さを薄くすることを特徴とする。
【手続補正６】
【補正対象書類名】明細書
【補正対象項目名】００１０
【補正方法】変更
【補正の内容】
【００１０】
本発明は、せん断剛性値、曲げ剛性値、引っ張り歪みの三つの特性について全てを好適な前述した数値範囲内とすることにより、皺の発生を抑え、外観に優れた状態で立体的な対象物の表面を被覆することが可能な車両内装用表皮材料を提供することが可能である。
【手続補正７】
【補正対象書類名】明細書
【補正対象項目名】００１１
【補正方法】変更
【補正の内容】
【００１１】
また、合成皮革がポリ塩化ビニルの発泡層を有する場合には、発泡倍率を適宜調節することにより、せん断剛性値や曲げ剛性値を適正な範囲内に調整することが可能となる。
【手続補正８】
【補正対象書類名】明細書
【補正対象項目名】００１２
【補正方法】変更
【補正の内容】
【００１２】
また、合成皮革が表面側にポリ塩化ビニルのトップ層を有する場合には、表面の保護を図ると共に、外観に対する装飾等の加工が容易となり、耐久性及び装飾性を向上させることが可能となる。
【手続補正９】
【補正対象書類名】明細書
【補正対象項目名】００１３
【補正方法】変更
【補正の内容】
【００１３】
また、合成皮革が裏面側に基布を有する場合には、基布の特性に応じて引っ張り歪みを適正な範囲内に調整することが可能となる。
【手続補正１０】
【補正対象書類名】特許請求の範囲
【補正対象項目名】全文
【補正方法】変更
【補正の内容】
【特許請求の範囲】
【請求項１】
天然皮革又は合成皮革を用いた車両内装用表皮材料であって、
せん断剛性値が20[gf/(cm・degree)]以上56[gf/(cm・degree)]以下、
曲げ剛性値が1.6[gf・cm2/cm]以上2.5[gf・cm2/cm]以下、
引っ張り歪みが8.08[％]以上8.8[％]以下
となる条件を全て満たすことを特徴とする車両内装用表皮材料。
【請求項２】
前記合成皮革は、ポリ塩化ビニルの発泡層を有することを特徴とする請求項１記載の車両内装用表皮材料。
【請求項３】
前記合成皮革は、表面側にポリ塩化ビニルのトップ層を有することを特徴とする請求項１又は２記載の車両内装用表皮材料。
【請求項４】
前記合成皮革は、裏面側に基布を有することを特徴とする請求項１から３のいずれか一項に記載の車両内装用表皮材料。
【請求項５】
前記基布は、ポリエステルの糸による両面メリヤス編みで形成されていることを特徴とする請求項４に記載の車両内装用表皮材料。
【請求項６】
天然皮革又は合成皮革を用いた車両内装用表皮材料であって、
せん断剛性値が20[gf/(cm・degree)]以上56[gf/(cm・degree)]以下、
曲げ剛性値が1.6[gf・cm2/cm]以上2.5[gf・cm2/cm]以下、
引っ張り歪みが8.08[％]以上8.8[％]以下
となる条件を全て満たし、
前記合成皮革は、ポリ塩化ビニルの発泡層と、表面側に配されたポリ塩化ビニルのトップ層と、を有し、
前記発泡層は、可塑剤が添加されたポリ塩化ビニルを原料とし、発泡処理が行われて形成されており、
前記トップ層は、可塑剤が添加されたポリ塩化ビニルを原料とし、発泡処理が行われていないことを特徴とする車両内装用表皮材料。
【請求項７】
天然皮革又は合成皮革を用いた車両内装用表皮材料であって、
せん断剛性値が37.6[gf/(cm・degree)]以上41.8[gf/(cm・degree)]以下、
曲げ剛性値が2.12[gf・cm2/cm]以上2.4[gf・cm2/cm]以下、
引っ張り歪みが8.4[％]以上8.8[％]以下
となる条件を全て満たすことを特徴とする車両内装用表皮材料。
【請求項８】
前述の請求項１から７のいずれか一項に記載の車両内装用表皮材料を表皮として使用したことを特徴とする車両用シート。
【請求項９】
請求項５に記載の車両内装用表皮材料の製造方法であって、
前記合成皮革の引っ張り歪みは、前記基布の糸の種類、糸の太さ、糸の編み方、密度により調整されることを特徴とする車両内装用表皮材料の製造方法。
【請求項１０】
請求項１に記載の車両内装用表皮材料の製造方法であって、
前記天然皮革は、クロム鞣しやタンニン鞣しの鞣しの種別や、鞣しを行う際の各種の条件の選択により、せん断剛性値、曲げ剛性値及び引っ張り歪みの調整が行われることを特徴とする車両内装用表皮材料の製造方法。
【請求項１１】
せん断剛性値が20[gf/(cm・degree)]以上56[gf/(cm・degree)]以下、
曲げ剛性値が1.6[gf・cm2/cm]以上2.5[gf・cm2/cm]以下、
引っ張り歪みが8.08[％]以上8.8[％]以下
となる条件を全て満たす、天然皮革又は合成皮革を用いた車両内装用表皮材料の製造方法であって、
前記合成皮革のせん断剛性値及び曲げ剛性値を調整するために、前記合成皮革が有するポリ塩化ビニルの発泡層の発泡倍率を高くする場合には前記発泡層の厚さを厚くし、前記発泡層の発泡倍率を低くする場合には前記発泡層の厚さを薄くすることを特徴とする車両内装用表皮材料の製造方法。